(57)【特許請求の範囲】
【請求項１】
壁を有し気密に封止された放電容器と、前記放電容器の前記壁の一部を通る１対の電気的導体と、前記電気的導体の一つと導電的に接続される前記放電容器内のバイメタル素子とを具備し、前記放電容器がイオン化充填物を有するグロースイッチスタータにおいて、前記電気的導体が通る前記壁の少なくとも前記一部が少なくとも５重量％のＢａＯを有するガラスからできており、水素ゲッター、放射性素子を有さないことを特徴とするグロースイッチスタータ。
【請求項２】
請求項１に記載のグロースイッチスタータにおいて、前記ガラスが、下記の表に示されている重量％の範囲内でこの表に示された成分を少なくとも有することを特徴とするグロースイッチスタータ。
【表１】
0004334019.tif 000005
【請求項３】
請求項１又は２に記載のグロースイッチスタータにおいて、前記イオン化充填物がペニング混合物であることを特徴とするグロースイッチスタータ。
【発明の詳細な説明】
技術分野
本発明は、壁を有し気密に封止された放電容器と、前記放電容器の前記壁の一部を通る一対の電気的導体と、前記電気的導電体の一つと導電的に接続された前記放電容器内のバイメタル素子とを具備し、前記放電容器がイオン化された充填物を有するグロースイッチスタータに関する。
背景技術
このようなグロースイッチスタータは、ヨーロッパ特許公報第６３４８８４号から知られている。このようなグロースイッチスタータは、例えば予熱可能な電極を持つ放電ランプを動作させるための装置内で用いられてもよい。この場合、このグロースイッチスタータは放電ランプと分路し、電極と直列に接続される。このような装置内のこのようなグロースイッチスタータの動作は、以下の通りである。グロー放電が、点火遅延時間後、放電容器間にかかる電圧の影響の下当該グロースタータスイッチの電気的導体間に発生される。このグロー放電は、前記電気的導体の一つと接続されたバイメタル素子を加熱し、もう一方の電気的導体との接触をなすように前記バイメタル素子を変形させる。この接触の生成は、グロー放電を消し、電流が前記グロースイッチスタータの前記バイメタル素子及び電気的導体を通じて放電ランプの電極に流れるだろう。この電流により、放電容器の電極は、当該放電ランプが点火するために充分な程度まで電子の放出が起こる温度になるだろう。前記グロースイッチスタータの前記バイメタル素子は、前記放電ランプの電極の加熱中冷めてきて変形され前記グロースイッチスタータの前記二つの電気的導体間の接触が壊される。この接触の意味は、電流がランプ電極を流れることも意味し、そしてランプと直列に接続された誘電素子が点火電圧パルスを発生する。前記放電ランプの電極間の放電がこの点火電圧パルスにより初動されると、前記放電ランプ間の電圧、したがって前記グロースイッチスタータの前記電気的導体の電圧が、さらなるグロー放電が起こらないような点にまで減少される。しかしながら、前記放電ランプの電極間の放電が前記点火電圧パルスにより初動されないならば、上述の工程を繰り返す。これは、電圧が前記グロースイッチスタータの前記電気的導体に与えられるときとグロー放電が短くすなわち１秒より短くなるときとの間の経過する点火遅延時間にとって望ましい。水素ゲッターが、既知のこのグロースイッチスタータの前記放電容器内にこの目的のため存在し、このゲッターはパラジウムとジルコニウムとの合金を有する。しかしながら、このことは、ゲッターをとりわけ調合し適用させるために追加の動作を要求するという不具合がある。放射性素子、イオン化充填物の成分として例えばＫｒ85又は、放電容器壁にＴｉ3Ｈxも用いられる。この手段は、特に放射性素子が安全性の理由で非常に注意深く取り扱われなければならないので、余分な動作を含む。
発明の開示
本発明の目的は、水素ゲッターの適用又は放射性素子の使用のように必要な余分の手段なしに短い点火遅延時間を有するグロースイッチスタータを提供することである。本発明によると、グロースイッチスタータはこの目的のために、電気的導体が通る壁の少なくとも一部が、少なくとも５重量％のＢａＯを有するガラスからできていることを特徴とする。本発明者は実験により、本発明によるグロースイッチスタータが上述の余分な手段なしにも短い点火遅延時間を有することを見いだしたのである。これらの実験ではまた、放電容器壁の残りの部分が作られる物質が重要ではないことも見いだした。本発明によるグロースイッチスタータの短い点火遅延時間に対する可能な説明は、前記壁の前記一部のガラスにあるＢａＯがエミッタ（放射源）として動作するということである。
本発明による前記グロースイッチスタータの好ましい実施例は、前記ガラスがこの表１で示される重量％の範囲内で表されている成分を少なくとも有することを特徴とする。
0004334019.tif 000002
この組成物を有するガラスは、低い結晶化温度と長い軟化時間を持つので、処理が容易である。このガラスは、Ｎａ2ＳＯ4で精製されてもよく、付加的にＳＯ3を０．１重量％まで有してもよい。このガラスはまた、当該ガラスが出来ている基本物質から発する少重量％の不純物を有してもよい。例えば０．０２％までのＦｅ2Ｏ3が前記ガラスにあってもよい。このガラスは加えて、例えば、小さな比率のＣｅＯを、例えば０．０１から１．０重量％有してもよい。
低い点火電圧を得るために、本発明によるグロースイッチスタータ内のイオン化充填物は、例えば９０：１０と９９：１との間の容量比内にあるＮｅ−Ｘｅ又はＮｅ−Ａｒのようなペニング混合物が好ましい。
【図面の簡単な説明】
上述の及び他の特徴が図を参照して詳細に説明される。第１図は本発明によるグロースイッチスタータの実施例を示す。
発明を実施するための最良の形態
第１図は、壁２を有し、ガス封止されて閉じられた放電容器１を示す。この放電容器１は、イオン化充填物、９０容量％のＮｅと１０容量％のＡｒとの組成物で示される実施例のペニング混合物を具備する。室温での充填圧は、２６．６ｍｂａｒである。この放電容器の壁２は、包絡部２ａと窪み部２ｂとを有する。１対の電気的導体３ａ、３ｂは、窪み部２ｂを通る。これら電気的導体３ａ、３ｂは、Ｎｉ−Ｆｅ合金の中心部とＣｕのおおいとにより形成される。４ａは、これら電気的導体の一つ（３ａ）と導電的に接続される放電容器１内のバイメタル素子を示す。他に素子４ｂもここではバイメタル素子であり、電気的導体３ｂと接続されている。この他のバイメタル素子４ｂは、バイメタル素子４ａに向かってＶ字形に曲げられている自由端部４ｂ’を有する。ここにバイメタル素子４ａは、真っ直ぐの自由端部４ａ’を有する。これとは別に、例えば、この他のバイメタル素子４ｂの端部４ｂ’の鏡像となるべき位置にあって、端部４ｂ’の形状と対応する形状を持つ端部をバイメタル素子４ａが有してもよい。これらバイメタル素子４ａ、４ｂは、Ｎｉ20Ｆｅ74Ｍｎ6（重量％）の合金から形成される活性側とＮｉ36Ｆｅ64（重量％）の合金から形成される受動側とを有する。これらバイメタル素子の両側は、電気化学的に設けられたエミッタ層のＺｎで被覆される。
実施例では、バイメタル素子は、第１の足が電気的導体と接続され、一方第２の足が第１の足から離れて曲げられてＶ字形に曲げられたものであり、前記バイメタル素子が加熱状態にあると前記他のバイメタル素子を介してもう一方の電気的導体と接触する。前記他のバイメタル素子は、この場合後者の電気的導体と一体となっていてもよい。
前記電気的導体が通る放電容器１の壁２の少なくとも前記部分２ｂ、ここでは窪み部である部分２ｂは、表２のＡで示されるような組成物を有するガラスで実施例に示されているように、少なくとも５重量％のＢａＯを有するガラスからできている。この放電容器は、今の場合このガラスから完全にできている。この組成物のガラスは、表１に示される重量％の制限の範囲内で成分SiO2、Al2O3、Li2O、Na2O、K2O、MgO、CaO、SrO及びBaOを有する。
0004334019.tif 000003
表２は、ガラスＡに加えて他のガラスＢ及びＣの成分を示す。
図を参照して述べられたこの種の本発明に係る、これ以降ｉｎｖ１と呼ばれる一連の１０個のグロースイッチスタータが製造された。他の３つのｉｎｖ２、ｉｎｖ３及びｉｎｖ４と呼ばれる一連の１０個のグロースイッチスタータもそれぞれ製造された。イオン化充填物の充填圧は、ｉｎｖ２では２６．６ｍｂａｒの代わりに２９．３ｍｂａｒである。表２のＢ及びＣと呼ばれるガラスが、これら包絡部に関する限り、ｉｎｖ３とｉｎｖ４とのためにそれぞれ用いられた。前記窪み部は、ｉｎｖ１のグロースイッチスタータの窪み部のように、ガラスＡで作られた。これらｉｎｖ２、ｉｎｖ３及びｉｎｖ４は、上述したもの以外に関してもｉｎｖ１と同じである。
本発明によらない４つの一連のグロースイッチスタータが、比較するために製造された。ｒｅｆ１、ｒｅｆ２、ｒｅｆ３及びｒｅｆ４と呼ばれるこれら一連のものも、それぞれ１０個のスタータを有する。前記窪み部のガラスはここに、５重量％より少ないＢａｏを含む、タイプＢで作られている。ｒｅｆ１の包絡部は、タイプＡのガラスで作られている。放電容器は、前記一連のｒｅｆ２、ｒｅｆ３及びｒｅｆ４ではタイプＢのガラスで完全に作られている。一連のｒｅｆ３及びｒｅｆ４のグロースイッチスタータは、２９．３ｍｂａｒ及び３１．９ｍｂａｒの充填圧をそれぞれ有している。一連のｒｅｆ１、ｒｅｆ２、ｒｅｆ３及びｒｅｆ４のグロースイッチスタータは、他の全ての点で一連のｉｎｖ１のものと同一である。
上記８つの一連のグロースイッチスタータの点火特性は、表３で与えられる。これらの点火特性とは、平均点火遅延時間（ｔav）、最大点火遅延時間（ｔmax）及び点火遅延時間が１秒を越える場合の割合（％>1s）である。この点火遅延時間は、各グロースイッチスタータに対して３回測定された。前記点火特性は、これらグロースイッチスタータが２０００回スイッチオン及びオフされた後で測定された。前記点火特性に加えて、前記電気的導体が通る壁部のガラスタイプ（Ｇｌａｓｓ−１）と放電容器壁の残りの部分が製造されるガラスタイプ（Ｇｌａｓｓ−２）とを表に示す。前記放電容器内の前記イオン化充填物の充填圧（Ｐ）も示されている。
0004334019.tif 000004
この表から、平均点火遅延時間（ｔav）及び最大遅延時間（ｔmax）は、本発明によらない（ｒｅｆ１−ｒｅｆ４の）グロースイッチスタータより本発明による（ｉｎｖ１−ｉｎｖ４の）グロースイッチスタータの方がずっと短いことが明らかである。点火遅延時間は本発明によるグロースイッチスタータの全ての場合で短い。放電容器の前記包絡部のためのガラスタイプの選択は、グロースイッチスタータの点火特性にとって重要ではないことがわかった。
【図１】
0004334019.tif 000006